Полимерный комплекс оксида цинка
POLYMER COMPLEX OF ZINC OXIDE

Изобретение относится к технологии получения полимерного комплекса оксида цинка из поливинилового спирта (ПВС) и оксида цинка и может быть использовано при изготовлении биоцидных покрытий.
Известно использование оксида цинка в составе антисептических средств (1. Лекарственные средства - Машковский М. Д. - М.: Медицина, 1998 г. - Том 2). Предполагается существование комплекса поливинилового спирта с гидроксидом цинка либо гидратированным оксидом цинка (2. И.Ю. Просанов, Н.В. Булина, К.Б. Герасимов. Комплексы поливинилового спирта с нерастворимыми неорганическими соединениями. Физика твёрдого тела. 2013. Т. 55, № 10, С. 2016). Однако структура этого комплекса является предположительной, его стехиометрия неизвестна. Данное техническое решение выбрано в качестве прототипа. Комплексы ПВС с гидроксидом цинка в известном техническом решении получают обработкой плёнок ПВС содержащих растворимые соли цинка щелочными растворами. Области применения не указаны.
Предлагаемый материал объединяет полезные свойства ПВС - биосовместимость и способность к пленкообразованию с биоцидными свойствами оксида цинка.
Задача, решаемая заявляемым техническим решением, заключается в получении комплекса оксида цинка с ПВС стехиометрического состава из раствора.
Поставленная задача решается благодаря тому, что заявляемый полимерный комплекс оксида цинка для создания биоцидных покрытий, полученный смешением водного раствора поливинилового спирта с водно-аммиачным раствором оксида цинка имеет  стехиометрический состав 1 атом цинка на 8 атомов углерода.
Составы с меньшим содержанием цинка, полученные тем же способом, также являются его комплексами с ПВС.
Этот результат достигается получением комплекса оксида цинка с ПВС содержащего в своём составе 1 атом цинка на 8 атомов углерода.
Для достижения результата производится смешивание водно-аммиачного раствора оксида цинка с водным раствором ПВС.
Пример 1.
Водный раствор ПВС с концентрацией 10% масс. при комнатной температуре добавляют к 1% водно-аммиачному раствору оксида цинка в соотношении 2,2 объёма раствора ПВС к не более чем 10 объёмам раствора оксида цинка. После высушивания раствора получают твёрдый полимерный комплекс с соотношением не более чем 1 атом цинка на 8 атомов углерода. Отсутствие избытка оксида цинка и других кристаллических фаз подтверждалось методом рентгеновской дифракции.
Пример 2.
Получают аммиачный раствор ПВС с оксидом цинка как в примере 1. Затем, этот раствор прогревают, не доводя до кипения. При этом аммиак удаляется из раствора, часть полимерного комплекса оксида цинка осаждается из раствора. После высушивания раствора получают твёрдый полимерный комплекс.
Полученные растворы могут быть использованы для нанесения в качестве антисептического, биоцидного средства на поверхности предметов, растения и кожу.
После высушивания раствора комплекса оксида цинка с ПВС получают плёнки, которые могут служить в качестве самостерилизующегося покрытия.
Достигаемый технический результат заявляемого изобретения заключается в получении гомогенного состава комплекса поливинилового спирта с оксидом цинка с содержанием в нём цинка равным или меньшим, чем 1 атом цинка на 8 атомов углерода.